"メタアクリル酸アルキルエステル単官能単量体A、極性基含有単官能単量体B、メタアクリル系重合体C、開始剤D、並びに直鎖構造の主骨格の片末端に極性基を有し、酸価及びアミン価を有する両性分散剤Eを少なくとも含む粘着剤成分と、フィラーFとを含有する粘着組成物。前記メタアクリル系重合体Cは、100,000以上の重量平均分子量を有する請求項1に記載の粘着組成物。前記粘着剤成分全量に対して、前記メタアクリル系重合体Cを1~30質量含有する請求項1または2に記載の粘着組成物。前記両性分散剤Eは、前記極性基として、リン酸エステル塩を有する請求項1~3のいずれか1項に記載の粘着組成物。前記フィラーF100質量部に対し、前記両性分散剤Eを0.5~7.5質量部含有する請求項1~4のいずれか1項に記載の粘着組成物。前記両性分散剤Eは、水に対して不溶性を有し、かつ前記メタアクリル酸アルキルエステル単官能単量体A及び前記極性基含有単官能単量体Bの両方に対して可溶性を有する請求項1~5のいずれか1項に記載の粘着組成物。請求項1~6のいずれか1項に記載の粘着組成物を含有する粘着剤層を備えた粘着テープ。前記フィラーFは、前記粘着剤層の厚さの50以下の平均粒径を有し、かつ前記粘着剤層の厚さ以下の最大粒径を有する請求項7に記載の粘着テープ。しかしながら、特許文献3及び4に開示されているような硬化後に樹脂成分となる粘着剤成分としてメタアクリル系単量体のみを含む系では、粘着組成物をテープ化した際に高分子量化した樹脂成分を得にくいため凝集力が不足する。そのため、共重合可能な極性基を有するメタアクリル系単量体を含む系では、架橋剤として多官能のメタアクリル系単量体を添加してこれらを光重合することで、凝集力を向上させる手段が取られているが、全てのメタアクリル系単量体を架橋ポリマーとして共重合させると、粘着テープ自身が硬くなり、粘着力の低下等を招く。また、粘着組成物がメタアクリル系重合体を含有しない場合、粘着組成物の粘度のコントロールが基本的に困難となり、種々の目的に応じた粘着テープの設計及び塗工方法への適用が制限される。上記観点から、特許文献1及び2のように、粘着剤成分としてメタアクリル系単量体だけでなく、メタアクリル系重合体も含有する粘着剤組成物を使用することが好ましいが、これらのメタアクリル系重合体を含む粘着剤組成物は保存すると粘度が大きく変化する性質があり、そのため安定性に劣り、塗工性が低下しやすいという問題がある。また、このようなメタアクリル系重合体も含有する粘着組成物は、高湿環境下で粘着力が低下しやすいだけでなく、高温環境下で保持力が低下しやすいという問題がある。本発明は上記課題を解決するものであり、本発明の目的は、安定性に優れるとともに、塗工性に優れ、また高湿保存後でも高粘着力を有し、さらに高温環境下でも高保持力を有する粘着組成物、及びそれを用いた粘着テープを提供することにある。本発明の一局面によれば、メタアクリル酸アルキルエステル単官能単量体A、極性基含有単官能単量体B、メタアクリル系重合体C、開始剤D、並びに直鎖構造の主骨格の片末端に極性基を有し、酸価及びアミン価を有する両性分散剤Eを少なくとも含む粘着剤成分と、フィラーFとを含有する粘着組成物が提供される。上記粘着組成物は、粘着剤成分として、メタアクリル系重合体Cを含有するだけでなく、直鎖構造の主骨格の片末端に極性基を有し、酸価及びアミン価を有する両性分散剤Eも含有するから、フィラーFとメタアクリル系重合体Cとの接触を抑えることができるとともに、粘着組成物を可塑化することができる。その結果、安定性に優れるとともに、高湿保存後でも高粘着力を有し、高温環境下でも高保持力を有する粘着組成物を得ることができる。なお、本明細書において、メタアクリルとは、アクリルまたはメタクリルを意味する。上記粘着組成物において、メタアクリル系重合体Cは、好ましくは100,000以上の重量平均分子量を有し、また、上記粘着組成物は、粘着剤成分全量に対して、メタアクリル系重合体Cを、好ましくは1~30質量含有する。上記粘着組成物において、両性分散剤Eは、好ましくは極性基として、リン酸エステル塩を有する。また、上記粘着組成物は、フィラーF100質量部に対して、両性分散剤Eを、好ましくは0.5~7.5質量部含有する。さらに、上記両性分散剤Eは、好ましくは、水に対して不溶性を有し、かつメタアクリル酸アルキルエステル単官能単量体A及び極性基含有単官能単量体Bの両方に対して可溶性を有する。そして、本発明の他の局面によれば、上記粘着組成物を含有する粘着剤層を備えた粘着テープが提供される。上記粘着テープにおいて、フィラーFは、好ましくは、粘着剤層の50以下の平均粒径を有し、かつ粘着剤層の厚さ以下の最大粒径を有する。本発明によれば、安定性及び塗工性に優れるとともに、高湿保存後でも高粘着力を有し、さらに高温環境下でも高保持力を有する粘着組成物を得ることができる。それゆえ、上記粘着組成物を含有する粘着剤層を備えた粘着テープは、熱伝導性の粘着テープや導電性の粘着テープとして好適に使用することができる。本実施の形態の粘着組成物では、メタアクリル酸アルキルエステル単官能単量体Aと、極性基含有単官能単量体Bと、メタアクリル系重合体Cと、開始剤Dと、さらに直鎖構造の主骨格の片末端に極性基を有し、酸価及びアミン価を有する両性分散剤Eとを含有する粘着剤成分が使用される。酸価及びアミン価を有する両性分散剤Eを使用すれば、フィラーFとメタアクリル系重合体Cとを含有する粘着組成物であっても、両性分散剤EがフィラーFの表面に被着し、メタアクリル系重合体CとフィラーFとの相互作用が抑えられ、それによって粘着組成物の安定性を向上できる。また、フィラーFの表面への分散剤の被着は酸価を示す極性基の酸性基部分が主として機能するが、上記両性分散剤Eは、アミン価を示す塩基性基部分も有するから、該塩基性基部分がメタアクリル系重合体Cの極性基とイオン結合等により結合し、それによって高湿保存後でもブリードアウトを抑えることができるとともに、両性分散剤Eによって粘着組成物を可塑化することができる。その結果、高湿保存後に高粘着力を有するとともに、高温環境下でも高保持力を有する粘着組成物を得ることができる。これに対して、酸価のみを有する分散剤を使用した場合、メタアクリル系重合体CとフィラーFとの接触は抑えられるが、粘着剤層を高湿保存した場合にメタアクリル系重合体Cが粘着剤層の表面にブリードアウトしやすくなり、粘着力が低下する。また、アミン価のみを有する分散剤を使用すると、分散剤がフィラーFに十分に被着しないため、安定性が低下する。さらに、上記両性分散剤Eは、直鎖状の主骨格を有し、主骨格の片末端のみに極性基を有するから、両性分散剤EとフィラーFとの相互作用が少なく、それによって安定性の低下が抑えられる。これに対して、分散剤のフィラーFへの被着を考えれば、複数の分岐鎖に酸性基部分及び塩基性基部分を有する極性基を備えた櫛形構造の分散剤を使用することも考えられるが、このような櫛形構造を有する分散剤を使用した場合、分散剤とフィラーFとの相互作用が強くなりすぎ、また相溶性が低下して、寧ろ粘着組成物の安定性が低下しやすい。本実施の形態において、両性分散剤Eの極性基としては、リン酸基とアンモニウム基とを有するリン酸エステル塩、硫酸基とアンモニウム基とを有する硫酸エステル塩などが挙げられ、これらの中でもリン酸エステル塩が好ましい。また、これらの極性基による酸価は、好ましくは10~300mgKOH/g、より好ましくは14~150mgKOH/g、さらに好ましくは77~132mgKOH/gであり、アミン価は、好ましくは10~300mgKOH/g、より好ましくは20~150mgKOH/g、さらに好ましくは21~74mgKOH/gである。なお、本明細書において、酸価とは、分散剤固形分1gを中和するのに必要なKOHのmg数を意味し、アミン価とは、分散剤固形分1gを中和するのに必要なHClに当量のKOHのmg数を意味する。さらに、両性分散剤Eの直鎖状の主骨格は、ポリエチレングリコールやポリプロピレングリコールなどのポリエーテル、及びポリエステルからなる群から選ばれる少なくとも1種のポリマー鎖からなることが好ましく、これらの中でも、ポリプロピレングリコールを含む主骨格がより好ましい。両性分散剤Eがこのようなポリマー鎖を有する高分子系分散剤である場合、両性分散剤Eの重量平均分子量は、好ましくは500~3,000である。なお、本明細書において、重量平均分子量は、GPCゲルパーミエーションクロマトグラフィによるポリスチレン換算重量平均分子量を意味する溶媒:テトラヒドロフラン。市場で入手可能な両性分散剤Eとしては、具体的には、例えば、ビックケミー社製のDisperBYK-101、DisperBYK-106、DisperBYK-180;楠本化成社製のDISPALONDA-325、DISPALONDA-234、DISPALON300-257などが挙げられる。これらの中でも、水に対して不溶性を有し、使用されるメタアクリル酸アルキルエステル単官能単量体A及び極性基含有単官能単量体Bの両方に対して可溶性を有するものがより好ましい。このような両性分散剤Eはメタアクリル酸アルキルエステル単官能単量体A及び極性基含有単官能単量体Bの重合体との相溶性に優れているため、小粒径のフィラーFを高充填で含有する粘着組成物であっても、粘度の上昇が抑えられ、得られる粘着剤層に形成されるボイド等の発生を低減することができ、塗工性をさらに改善することができる。このような両性分散剤Eとしては、上記した主骨格にポリエチレングリコールを有する高分子量の両性分散剤が挙げられ、市場で入手可能なものとしては、上記のビックケミー社製のDisperBYK-106が挙げられる。両性分散剤Eの含有量は、フィラーF100質量部に対して、好ましくは0.5~7.5質量部である。両性分散剤Eの含有量が少なすぎると、安定性が低下したり、高湿保存後の粘着力が低下する傾向がある。一方、両性分散剤Eの含有量が多すぎると、架橋密度が低下し、高温環境下での保持力が低下する傾向がある。次に、本実施の形態の他の粘着剤成分について具体的に説明する。メタアクリル酸アルキルエステル単官能単量体Aとしては、炭素数20以下のアルキル基を有する単官能単量体を使用することができ、具体的には、例えば、メチルメタアクリレート、エチルメタアクリレート、プロピルメタアクリレート、ブチルメタアクリレート、イソブチルメタアクリレート、イソアミルメタアクリレート、ヘキシルメタアクリレート、2-エチルヘキシルメタアクリレート、オクチルメタアクリレート、イソオクチルメタアクリレート、イソノニルメタアクリレート、イソデシルメタアクリレート、ラウリルメタアクリレート、ペンタデシルメタアクリレート、ヘキサデシルメタアクリレート、ヘプタデシルメタアクリレート、オクタデシルメタアクリレートなどが挙げられる。これらは単独でまたは複数使用してもよいが、これらの中でも、ブチルメタアクリレート、2-エチルヘキシルメタアクリレート、及びイソオクチルメタアクリレートからなる群から選ばれる少なくとも1種が好ましい。メタアクリル酸アルキルエステル単官能単量体Aの含有量は、粘着剤成分全量中、好ましくは55~90質量であり、より好ましくは60~85質量である。メタアクリル酸アルキルエステル単官能単量体Aの含有量が上記範囲外では、粘着力が低下する傾向がある。極性基含有単官能単量体Bとしては、極性基と炭素数20以下のアルキル基とを有する単官能単量体を使用することができ、具体的には、例えば、メタアクリル酸、イタコン酸、2-メタアクリロイロキシエチルコハク酸、2-メタアクリロイロキシエチルヘキサヒドロフタル酸、2-メタアクリロイロキシエチルフタル酸などのカルボキシル基含有単官能単量体;2-ヒドロキシエチルメタアクリレート、2-ヒドロキシプロピルメタアクリレート、2-ヒドロキシブチルメタアクリレート、2-メタアクリロイロキシエチル-2-ヒドロキシエチルフタル酸などの水酸基含有単官能単量体;2-メタアクリロイルオキシエチルアシッドフォスフェート、2-メタメタクリロイルオキシエチルアシッドフォスフェートなどのリン酸基含有単官能単量体;ジメチルアミノエチルメタアクリレート、ジエチルアミノエチルメタアクリレートなどのアミノ基含有単官能単量体;メタアクリロニトリルなどのニトリル基含有単官能単量体;N-ビニル-2-ピロリドンなどの窒素環含有単官能単量体などが挙げられる。これらは単独でまたは複数使用してもよいが、これらの中でも、反応性の官能基を有する架橋剤を添加することにより単量体が三次元架橋構造を形成し、高温環境下でも高い保持力を確保することができる、カルボキシル基含有単官能単量体、及び水酸基含有単官能単量体からなる群から選ばれる少なくとも1種が好ましい。極性基含有単官能単量体Bの含有量は、粘着剤成分全量中、好ましくは1~15質量であり、より好ましくは1~8質量である。極性基含有単官能単量体Bの含有量が1質量以上であれば、高湿保存後により高い粘着力を得ることができる。一方、極性基含有単官能単量体Bの含有量が15質量以下であれば、高温環境下でさらに高い保持力を得ることができる。メタアクリル系重合体Cとしては、既述したメタアクリル酸アルキルエステル単官能単量体Aまたはメタアクリル酸アルキルエステル単官能単量体Aと極性基含有単官能単量体Bとをモノマー成分として含有する重合体を用いることができ、これらの中でも、メタアクリル酸アルキルエステル単官能単量体Aとカルボキシル基含有単官能単量体との重合体がより好ましい。このような極性基を有する単量体をモノマー成分として用いることにより、金属製部材に対して高い粘着力が得られる一方、フィラーFとの相互作用により粘着組成物の安定性が低下しやすいが、本実施の形態の粘着組成物は上記両性分散剤Eを含有するため、安定性に優れた粘着組成物を得ることができる。また、メタアクリル系重合体Cは、メタアクリル酸アルキルエステル単官能単量体Aと同種の単量体をモノマー成分として含有することが好ましく、ブチルメタアクリレート、2-エチルヘキシルメタアクリレート、及びイソオクチルメタアクリレートからなる群から選ばれる少なくとも1種の単量体をモノマー成分として含有することがより好ましい。メタアクリル系重合体Cの重量平均分子量は、好ましくは100,000以上であり、より好ましくは1,000,000~3,000,000である。高分子量の重合体を用いることにより、高粘着力を有する粘着組成物を得ることができ、また、このような高分子量の重合体を用いても、本実施の形態の粘着組成物は上記両性分散剤Eを含有するため、安定性に優れた粘着組成物を得ることができる。メタアクリル系重合体Cの含有量は、粘着剤成分全量中、好ましくは1~30質量であり、より好ましくは3~20質量である。メタアクリル系重合体Cの含有量が1質量以上であれば、高湿保存後により高い粘着力を得ることができる。一方、メタアクリル系重合体Cの含有量が30質量以下であれば、粘着組成物がより低粘度となり、塗工不良をさらに低減することができる。メタアクリル系重合体Cを調製する方法としては、特に限定されず、従来公知の塊状重合法や溶液重合法を使用することができ、これらの中でも、メタアクリル系重合体Cを構成する単量体を媒質とし、溶剤の除去が不要な塊状重合法が好ましい。なお、メタアクリル系重合体Cは、予め重合した重合物の形態で使用してもよいし、塊状重合法を用いる場合、媒質である単量体中で重合した部分重合物の形態で使用してもよい。開始剤Dとしては、光重合開始剤、及び熱重合開始剤からなる群から選ばれる少なくとも1種を使用できる。光重合開始剤としては、具体的には、例えば、2,4,6-トリメチルベンゾイルジフェニルホスフィンオキサイドBASF社製,LucirinTPO、2,4,6-トリメチルベンゾイルフェニルエトキシホスフィンオキサイドBASF社製,LucirinTPO-Lなどのアシルホスフィンオキサイド類;2-ベンジル-2-ジメチルアミノ-1-4-モルフォリノフェニルブタノン-1チバ社製,Irgacure369などのアミノケトン類;ビス2,4,6-トリメチルベンゾイル-フェニルホスフィンオキサイドチバ社製,Irgacure819、ビス2,6-ジメトキシベンゾイル-2,4,4-トリメチルペンチルホスフィンオキサイドチバ社製,CGI403などのビスアシルホスフィンオキサイド類;ヒドロキシシクロヘキシルフェニルケトンチバ社製,Irgacure184、ヒドロキシ-2-メチル-1-フェニル-プロパン-1-オンチバ社製,Darocure1173などのヒドロキシケトン類;ベンゾフェノン、2,4,6-トリメチルベンゾフェノン、4-メチルベンゾフェノンなどのベンゾフェノン類;ベンジルメチルケタール日本シーベルヘグナー社製,EsacureKB1;2-ヒドロキシ-2-メチル-[4-1-メチルビニルフェニル]プロパノールオリゴマー日本シーベルヘグナー社製,EsacureKIP150などが挙げられる。熱重合開始剤としては、具体的には、例えば、4,4’-アゾビス4-シアノバレリック酸、ジメチル2,2’-アゾビス2-メチルプロピオネート、2,2’-アゾビス4-メトキシ-2,4-ジメチルバレロニトリル、2,2’-アゾビス2,4-ジメチルバレロニトリル、2,2’-アゾビス2-メチルプロピオニトリル、2,2’-アゾビス2-メチルブチロニトリル、1,1’-アゾビスシクロヘキサン-1-カルボニトリル、1-[1-シアノ-1-メチルエチルアゾ]ホルムアミドなどのアゾ系の熱重合開始剤;クミルハイドロパーオキサイド、クミルパーオキシネオデカノエート、シクロヘキサノンパーオキサイド、1,1,3,3-テトラメチルブチルパーオキシネオデカネート、オクタノイルパーオキサイド、ラウロイルパーオキサイド、3,5,5-トリメチルヘキサノイルパーオキサイド、ベンゾイルパーオキサイド、t-ブチルパーピバレート、t-ブチルパーオキシ-2-エチルヘキサノエート、t-ブチルパーオキシイソブチレート、t-ブチルクミルパーオキサイド、t-ブチルパーオキシネオヘプタノエート、1,1-ビスt-ヘキシルパーオキシシクロヘキサン、ジイソプロピルパーオキシジカルボネート、3-クロロ過安息香酸などの過酸化物系の熱重合開始剤などが挙げられる。開始剤Dの含有量は、粘着剤成分全量中、好ましくは0.05~5質量であり、より好ましくは0.1~3質量である。開始剤Eの含有量が0.05質量以上であれば、高温環境下でより高い保持力を得ることができる。一方、開始剤Eの含有量が5質量以下であれば、低分子量成分の増加が抑えられ、高湿保存後により高い粘着力を得ることができる。本実施の形態の粘着剤組成物は、粘着剤成分の1つとして、さらに架橋剤を含有してもよい。このような架橋剤としては、分子内に架橋反応可能な官能基を有し、放射線の照射及び/又は加熱によりメタアクリル酸アルキルエステル単官能単量体A、極性基含有単官能単量体B、あるいはさらに架橋反応可能な極性基を有するメタアクリル系重合体Cと架橋反応し得るものが挙げられる。上記架橋反応可能な官能基としては、特に限定されないが、ビニル基、カルボキシル基、エポキシ基、イソシアネート基、水酸基などが挙げられる。このような架橋剤としては、具体的には、例えば、多官能重合性化合物、エポキシ系架橋剤、イソシアネート系架橋剤などが挙げられる。これらの中でも、ラジカル重合により架橋して、極性基含有単官能単量体Bの極性基を減少させない、多官能重合性化合物が好ましい。多官能重合性化合物としては、分子内にメタアクリレート基、アリル基、ビニル基などの重合可能な二重結合を2個以上有し、ラジカル重合し得る多官能モノマーや多官能オリゴマーを使用できる。具体的には、例えば、1,4-ブタンジオールジメタアクリレート、1,6-ヘキサンジオールジメタアクリレート、1,9-ノナンジオールジメタアクリレート、ポリエチレングリコールジメタアクリレート、ポリプロピレングリコールジメタアクリレート、ネオペンチルグリコールジメタアクリレート、ペンタエリスリトールジメタアクリレート、ペンタエリスリトールトリメタアクリレート、ペンタエリスリトールテトラメタアクリレート、トリメチロールプロパンジメタアクリレート、トリメチロールプロパントリメタアクリレート、アリルメタアクリルレート、ビニルメタアクリレート、ポリエステルメタアクリレート、ウレタンメタアクリレート、ウレタンジメタアクリレート、エポキシエステルジメタアクリレートなどが挙げられる。これらは単独でまたは複数使用してもよい。エポキシ系架橋剤としては、分子内に2個以上のエポキシ基を有する化合物を使用できる。具体的には、例えば、ビスフェノールAエピクロルヒドリン型のエポキシ系樹脂、エチレングリシジルエーテル、ポリエチレングリコールジグリシジルエーテル、グリセリンジグリシジルエーテル、グリセリントリグリシジルエーテル、1,6-ヘキサンジオールグリシジルエーテル、トリメチロールプロパントリグリシジルエーテル、ジグリシジルアニリン、ジアミングリシジルアミン、N,N,N’,N’-テトラグリシジル-m-キシリレンジアミン、1,3-ビスN,N’-ジアミングリシジルアミノメチルシクロヘキサンなどが挙げられる。これらは単独でまたは複数使用してもよい。イソシアネート系架橋剤としては、分子内に2個以上のイソシアネート基を有する化合物を使用できる。具体的には、例えば、トリレンジイソシアネート、ヘキサメチレンジイソシアネート、イソホロンジイソシアネート、キシリレンジイソシアネート、水添キシリレンジイソシアネート、ジフェニルメタンジイソシアネート、水添ジフェニルメタンジイソシアネート、テトラメチルキシリレンジイソシアネート、ナフタリンジイソシアネート、トリフェニルメタントリイソシアネート、ポリメチレンポリフェニルイソシアネート、及びこれらとトリメチロールプロパン等のポリオールとのアダクト体などが挙げられる。これらは単独でまたは複数使用してもよい。架橋剤の含有量は、粘着剤成分全量中、好ましくは0.05~5質量であり、より好ましくは0.1~4質量である。架橋剤の含有量が0.05質量以上であれば、高温環境下でより高い保持力を得ることができる。一方、架橋剤の含有量が5質量以下であれば、低分子量成分の増加が抑えられ、高湿保存後により高い粘着力を得ることができる。本実施の形態において、フィラーFとしては、目的とする粘着テープの特性に合わせて、熱伝導性フィラー、導電性フィラー、断熱フィラー、絶縁性フィラーなどの各種のフィラーを使用できる。具体的には、例えば、水酸化アルミニウム、水酸化マグネシウム、炭酸カルシウム、炭酸マグネシウム、珪酸カルシウム、珪酸マグネシウム、酸化カルシウム、酸化マグネシウム、酸化亜鉛、酸化アルミニウム、結晶性シリカ、非結晶性シリカ、酸化チタン、酸化ニッケル、酸化鉄、酸化銅、窒化ホウ素、窒化アルミニウム、窒化珪素、カーボン、グラファイト、炭化珪素、ホウ酸アルミウイスカなどが挙げられる。これらは単独でまたは複数使用してもよい。フィラーFの含有量は、特に限定されるものではないが、粘着剤成分100質量部に対して、通常、50~300質量部である。フィラーFは、所定厚さの粘着剤層を有する粘着テープを作製したときに、粘着剤層の厚さの50以下の平均粒径を有するとともに、粘着剤層の厚さ以下の最大粒径を有するものが好ましい。このような平均粒径及び最大粒径を有するフィラーFであれば、塗工時のボイドやスジの発生をさらに低減することができる。本実施の形態において、粘着組成物は、上記の粘着剤成分及びフィラーFを含有していれば、他の特性の向上を目的として、必要に応じて、粘着付与剤、着色剤、難燃剤、帯電防止剤などの公知の添加剤をさらに含有してもよい。本実施の形態の粘着組成物を製造する方法としては、従来公知の方法を使用することができる。例えば、上記A乃至Eの各成分と、フィラーFとを従来公知の撹拌手段により混合する方法を採用することができる。また、塊状重合法により調製したメタアクリル系重合体Cを使用する場合、重合後に希釈剤としてメタアクリル酸アルキルエステル単量体Aや極性基含有単官能単量体Bを添加した重合体含有溶液を用いてもよい。本実施の形態の粘着テープを製造する方法としては、従来公知の方法を使用することができる。例えば、上記のようにして得られる粘着組成物を基材の少なくとも一面上に塗工して粘着剤層を形成し、粘着剤層に放射線X線、紫外線、電子線などの照射及び/または粘着剤層を加熱することにより粘着テープを製造することができる。基材としては、プラスチック製、金属製、紙製などの基材が挙げられ、これらの中でも、ポリエチレンテレフタレート、ポリプロピレンなどからなるプラスチック製基材が好ましい。これらの基材は、剥離性改良処理などの表面処理が施されていてもよい。粘着剤層の厚さは、粘着剤層を貼付した後の被着体の厚さを低減するために、好ましくは50~250μmである。また、粘着剤層上にさらに剥離用シートを設けてもよい。放射線の照射手段としては、具体的には、例えば、ブラックライト、ケミカルランプ、低圧水銀ランプ、高圧水銀ランプ、メタルハライドランプなどが挙げられる。放射線として紫外線を使用する場合、紫外線の強度は、好ましくは約0.1~10mW/cm2波長:365nmであり、照射時間は、好ましくは20秒間~5分間である。なお、粘着テープは、粘着剤層の上下面で被着体を強固に固定できる高い粘着力を有する必要があるが、貼り合わせ位置を誤ったり、貼り合せ面に異物が噛み込んだりした場合を考慮して、貼付直後においては、粘着剤層を被着体から剥離し、再度貼り合わせが可能となるようにリワーク性に優れていることが好ましい。本実施の形態の粘着組成物は、このようなリワーク性にも優れており、被着体に貼付された直後では、容易に粘着剤層を被着体から剥離可能な低い粘着力を有しながら、一定時間経過すると、高い粘着力を有する粘着剤層を形成できる。以下、実施例によって本発明をさらに詳しく説明するが、本発明はこれら実施例に限定されるものではない。なお、以下において、部とあるのは、質量部を意味する。粘着組成物の各構成成分として、表1に示すメタアクリル酸アルキルエステル単官能単量体、極性基含有単官能単量体、架橋剤、光重合開始剤、分散剤、及びフィラーを準備した。フィラーの最大粒径及び平均粒径は、レーザ回折式粒度分布計マイクロトラックHRAによる測定値である。また、分散剤の水、及び各メタアクリル系単量体に対する溶解性は、以下の評価によるものである。なお、表2中の略表示は、表1の種類欄の略表示と同一成分であることを示す。水に対する溶解性不溶:室温下、水100g当たりの溶解量が、20g未満可溶:室温下、水100g当たりの溶解量が、20g以上メタアクリル系単量体に対する溶解性不溶:室温下、各メタアクリル系単量体100g当たりの溶解量が、20g未満可溶:室温下、各メタアクリル系単量体100g当たりの溶解量が、20g以上<メタアクリル系重合体の調製>温度計、撹拌プロペラ、冷却管、及び窒素ガス注入管が取り付けられた四つ口フラスコに、2-エチルヘキシルアクリレート2EHA450部、アクリル酸AA50部、及び、光重合開始剤として2-ベンジル-2-ジメチルアミノ-1-4-モルフォリノフェニルブタノン-1チバ社製,Irgacure3691.5部を投入し、容器内温度が50°Cになるように容器を温調し、ブラックライトで紫外線波長365nmにおける強度:5mW/cm2を溶液に照射しながら30分間重合を行って、2EHAとAAとからなるアクリル系重合体以下、Poly-2EHA/AAと略すと、未反応分の2EHA及びAAとを含有するシロップを得た。得られたシロップ中のPoly-2EHA/AAの含有量は20質量であり、重量平均分子量は100万であった。<粘着組成物の調製>表2に示す配合量となるように各構成成分を混合撹拌し、各粘着組成物を調製した。なお、分散剤の配合量における括弧内の数値は、フィラー100部当たりの配合量である。<粘着テープの作製>上記で調製した各粘着組成物を剥離処理を施したポリエステルフィルム厚さ:50μmの一面上に表2に示す厚さとなるようにナイフコータにより塗工して、粘着剤層を形成し、さらにこの粘着剤層の上から剥離処理をしたポリエステルフィルム厚さ:50μmを気泡が入らないように重ね、粘着剤層の一面側から紫外線波長365nmにおける強度:3mW/cm2を2分間照射して、各粘着テープを作製した。上記のようにして得られた粘着組成物、及び粘着テープを用いて、以下の評価を行った。表3はこれらの評価結果を示す。安定性B型粘度計芝浦システム社製,単一筒型回転粘度計,ビストメロンを用い、粘着組成物の調製直後の初期粘度25°C、粘着組成物を40°Cで24時間保存した後の保存後粘度25°C、及び粘度の増減率を測定した。粘着力SUS304製の試験板上に粘着剤層を貼り合せた測定試料を作製した。この測定試料を23°C50RHの環境下に24時間保存した後の初期粘着力と、65°C95RHの高湿環境下に100時間保存した後の粘着テープを用い、同様にしてSUS304製の試験板上に粘着剤層を貼り合せた測定試料の保存後の粘着力とを、JISZ0237に準拠して測定した。保持力粘着力と同様にして作製した測定試料を用い、この測定試料を80°C及び120°Cの高温環境下にそれぞれ168時間保存し、保存後の粘着剤層の保持力を、JISZ0237に準拠して測定して、以下の基準から保持力を評価した。○:粘着剤層にズレが発生せず×:粘着剤層にズレ及び落下が発生熱伝導率総厚が1mmとなるように所定厚みに塗布した粘着テープを貼り合わせた測定試料を作製し、この測定試料の熱伝導率を迅速熱伝導率計京都電子工業社製,QTM-500で測定した。外観スジ作製した粘着テープの粘着剤層を目視により観察し、粘着組成物が塗布されていない部分スジ状の欠陥があるかどうかを評価した。外観ボイド作製した粘着テープの粘着剤層を光学顕微鏡キーエンス社製、デジタルマイクロスコープ,VHX-500Fにより観察し、粘着組成物が塗布されていない部分ボイドがあるかどうかを評価した。上記表に示すように、実施例の粘着組成物は、保存後の粘着組成物の粘度変化が少なく、外観上問題のない粘着剤層を形成できることが分かる。また、この粘着組成物は、高湿保存後でも高粘着力を有するだけでなく、高温環境下でも高保持力を有することが分かる。特に、水に不溶性を有し、使用したメタアクリル酸アルキルエステル単官能単量体及び極性基含有単官能単量体の両方に可溶性を有する両性分散剤を用いた場合、小粒径のフィラーを用いたり、フィラーが高充填された粘着剤層を形成しても、塗工性に優れることが分かる。これに対して、両性分散剤を含有しない粘着組成物は、保存後に粘着組成物が増粘し、塗工不能となる程度まで粘着組成物がゲル化することが分かる。また、アミン価のみを有する分散剤や、酸価及びアミン価の両方を有していても、櫛形構造を有する分散剤を使用した場合、分散剤を使用しない場合と同様に、保存後に粘着組成物が増粘し、粘着組成物がゲル化することが分かる。これは、アミン価のみを有する分散剤を使用しても、フィラーとメタアクリル系重合体との相互作用を十分に抑えることができないためと考えられる。また、櫛形構造を有する分散剤を使用した場合、分散剤とフィラーとの相互作用が大きくなるためと考えられる。一方、酸価のみを有する分散剤を使用した場合、粘度変化は少ないが、高湿保存後の粘着力が顕著に低下することが分かる。これは、メタアクリル系重合体が粘着剤層の表面にブリードアウトしたためと考えられる。また、粘着組成物中にメタアクリル系重合体を含有しない粘着組成物は、粘度が非常に低くなり、ナイフコータによる塗工時に粘着組成物が垂れてしまい、均一な厚みを有する粘着剤層を形成することができず、粘着組成物を安定に塗工することは困難であった。また、この粘着テープは粘着力や保持力が不十分であった。これは、粘着組成物中にメタアクリル系重合体を含まないためと考えられる。従って、メタアクリル系重合体を含まない粘着組成物は、塗工方法に応じた最適な粘度調整が非常に困難であり、それゆえ粘着組成物の設計及び塗工方法が制限されるだけでなく、特性的にも劣った。なお、粘着剤層の厚さに対して最大粒径が大きなフィラーを用いると、塗工時に粘着剤層にスジが入ってしまい、外観不良となった。"